(57)【要約】【課題】導体に擦れ傷や擦れに伴う変形が発生しにくい焼成セッターと、導体のキズ不良を低減することができるセラミック積層基板の製造方法を提供すること。【解決手段】予めグリーンシート４の外表面の導体５が焼成に伴って収縮する前後の移動軌跡を確認データとして取得しておき、このデータに基づいて複数の凸部３が設けられた焼成セッター１を作製し、各凸部３の配列パターンを収縮前後の導体５の移動軌跡と干渉しないように設定した。このような焼成セッター１に複数のグリーンシート４を積層載置し、その状態でグリーンシート４を焼成してＬＴＣＣ基板２を製造すると、焼成時に導体５が焼成セッター１の凸部３と接触することなく収縮方向へ移動するため、グリーンシート４と焼成セッター１の接触面積を凸部３によって低減した上で、焼成時に発生する導体４の擦れ傷や、擦れによる導体の変形を低減もしくは完全になくすことができる。【選択図】図１
2015020304.tif 000002
【特許請求の範囲】
【請求項１】
外表面に導体が形成されたセラミック積層基板を載置した状態で該セラミック積層基板の焼成処理を行う焼成セッターにおいて、
前記セラミック積層基板との接触面に複数の凸部が設けられており、これら凸部が前記セラミック積層基板の焼成時の収縮に伴う前記導体の移動軌跡と干渉しない位置に配列されていることを特徴とする焼成セッター。
【請求項２】
請求項１の記載において、セラミック積層基板がＬＴＣＣ基板であると共に、前記焼成セッターの基材がアルミナ成分とガラス成分を含有する材料で構成されており、このガラス成分の配合比率が１０〜２０％の範囲に設定されていることを特徴とする焼成セッター。
【請求項３】
グリーンシートを焼成するときに外表面の導体が収縮に伴って移動する軌跡を確認する軌跡確認工程と、
前記軌跡確認工程で得られたデータに基づいて表面に複数の凸部が設けられた焼成セッターを加工するセッター加工工程と、
前記セッター加工工程で得られた焼成セッターにグリーンシートを載置した状態でセラミック積層基板に焼成する基板焼成工程と、
を備え、前記焼成セッターに設けられた前記凸部の配列パターンが前記基板焼成工程での収縮に伴って移動する前記導体の軌跡と干渉しない位置に設定されていることを特徴とするセラミック積層基板の製造方法。
【請求項４】
請求項３の記載において、前記セッター加工工程が、前記凸部に対応する開口が穿設された金属板を作製する工程と、前記金属板と複数のグリーンシートを積層した状態で加圧することにより、該グリーンシートの一部を前記金属板の前記開口内に変位させて凸部付きシートを作製する工程と、前記凸部付きシートを焼成して前記焼成セッターを作製する工程とを含んでいることを特徴とするセラミック積層基板の製造方法。
【発明の詳細な説明】
【技術分野】
【０００１】
本発明は、ＬＴＣＣ基板等のセラミック積層基板を焼成する際に用いられる焼成セッターと、焼成セッターを用いたセラミック積層基板の製造方法に関するものである。
【背景技術】
【０００２】
ＬＴＣＣ（Low Temperature Co-fired Ceramics）基板は低導通抵抗体であるＡｇまたはＣｕを配線パターンやビア等の導体として使用したセラミック積層基板の一種であり、優れた電気的特性を有しているため高周波回路基板や車載用ＥＣＵ基板等として各種分野で広く採用されている。
【０００３】
このようなＬＴＣＣ基板は、基板材料であるグリーンシートに超微細配線導体を印刷したりビア用の孔開け加工を施した後、そのグリーンシートを平板状の焼成セッターに複数積層した状態で焼成炉内に搬入し、これを約８５０℃〜１０００℃の温度範囲で焼成することによって製造することができる。その際、焼成工程でグリーンシートのガラス成分が表面に溶け出すため、溶けたガラス成分が焼成セッターの表面に付着し、グリーンシートと焼成セッターが溶融接合してしまうという不具合が発生する。
【０００４】
そこで従来より、グリーンシートと接触する焼成セッターの表面に規則性をもった凹凸を形成し、この凹凸によってグリーンシートと焼成セッターの接触面積を低減するという技術が提案されている（例えば、特許文献１参照）。このような焼成セッターを用いてグリーンシートを焼成すると、焼成時に収縮するグリーンシートの反りや歪みを焼成セッターで抑制しつつ、ガラス成分の溶融に起因するグリーンシートと焼成セッターの接着を凹凸によって防止することができる。
【先行技術文献】
【特許文献】
【０００５】
【特許文献１】特開２００６−２２５１８６号公報
【発明の概要】
【発明が解決しようとする課題】
【０００６】
ところで、上述したセラミック積層基板の製造工程において、焼成時にグリーンシートが収縮すると、それに伴ってグリーンシートの外表面に形成された配線パターンやビア等の導体が収縮方向へ移動するため、これら導体が焼成セッターの表面と擦れ合いながら移動することになる。ここで、特許文献１に開示された従来技術のように、焼成セッターの表面に規則性をもった凹凸が設けられていると、グリーンシートと焼成セッターの接着を抑制することは可能であるが、焼成時に収縮する導体の表面に焼成セッターの凸部と擦れ合う擦れ傷や、擦れによる導体の変形が発生し易くなり、このことがキズ不良を含めて製品の歩留まりを低下させる大きな要因となっていた。
【０００７】
本発明は、このような従来技術の実情に鑑みてなされたもので、その第１の目的は、セラミック積層基板の外表面に露出する導体に擦れ傷や擦れに伴う変形等のキズ不良が発生しにくい焼成セッターを提供することにあり、第２の目的は、そうした導体のキズ不良を低減することができるセラミック積層基板の製造方法を提供することにある。
【課題を解決するための手段】
【０００８】
上記第１の目的を達成するために、本発明は、外表面に導体が形成されたセラミック積層基板を載置した状態で該セラミック積層基板の焼成処理を行う焼成セッターにおいて、前記セラミック積層基板との接触面に複数の凸部が設けられており、これら凸部が前記セラミック積層基板の焼成時の収縮に伴う前記導体の移動軌跡と干渉しない位置に配列されているという構成にした。
【０００９】
このような構成の焼成セッターを用いてセラミック積層基板の基板材料であるグリーンシートを焼成すると、グリーンシートと焼成セッターの接触面積が凸部によって低減されるため、グリーンシートが焼成セッターの表面に溶融接合してしまうことを防止でき、しかも、グリーンシートの外表面に露出する導体が焼成時の収縮に伴って位置変動しても、焼成セッターの凸部が導体の移動軌跡と干渉しない位置に配列されているため、焼成時に発生する導体の擦れ傷や、擦れによる導体の変形を低減することができる。
【００１０】
この場合において、セラミック積層基板がＬＴＣＣ基板であると共に、焼成セッターの基材がアルミナ成分とガラス成分を含有する材料で構成されており、このガラス成分の配合比率が１０〜２０％の範囲に設定されていることが好ましい。このような構成を採用すると、焼成セッターがＬＴＣＣ基板の基板材料であるグリーンシートと同じアルミナ成分とガラス成分で構成されるため、安価に焼成セッターを作製することが可能になり、しかも、焼成セッターのガラス成分の配合比率が１０〜２０％とＬＴＣＣ基板に比べてかなり低く設定されているため、焼成時にＬＴＣＣ基板側と焼成セッター側のガラス成分が溶融して接着することを防止できる。
【００１１】
また、上記第２の目的を達成するために、本発明によるセラミック積層基板の製造方法は、グリーンシートを焼成するときに外表面の導体が収縮に伴って移動する軌跡を確認する軌跡確認工程と、前記軌跡確認工程で得られたデータに基づいて表面に複数の凸部が設けられた焼成セッターを加工するセッター加工工程と、前記セッター加工工程で得られた焼成セッターにグリーンシートを載置した状態でセラミック積層基板に焼成する基板焼成工程と、を備え、前記焼成セッターに設けられた前記凸部の配列パターンが前記基板焼成工程での収縮に伴って移動する前記導体の軌跡と干渉しない位置に設定されているようにした。
【００１２】
本発明は、自由収縮タイプのグリーンシートは焼成時に中心に向かって放射状に収縮していく特性があることに着目し、例えばＣＡＤ（Computer Aided Design）を用いて収縮前後の導体配置を結ぶ軌道の確認データを取得した後、その取得データに基づいて複数の凸部が設けられた焼成セッターを作製するようにしたので、かかる焼成セッターにグリーンシートを載置して焼成するとき、グリーンシートの外表面に露出する導体が焼成時の収縮に伴って位置変動しても、導体は焼成セッターの凸部と接触することなく収縮方向へ移動する。したがって、グリーンシートと焼成セッターの接触面積を凸部によって低減した上で、焼成時に発生する導体の擦れ傷や、擦れによる導体の変形を低減することができ、表面平滑性を確保するために必要とされる最終工程の研磨を省略することができる。このように、導体のキズ不良を低減して歩留まりの良好なセラミック積層基板を製造することができる。
【００１３】
この場合において、セッター加工工程が、凸部に対応する開口が穿設された金属板を作製する工程と、この金属板と複数のグリーンシートを積層した状態で加圧することにより、該グリーンシートの一部を金属板の開口内に変位させて凸部付きシートを作製する工程と、この凸部付きシートを焼成して焼成セッターを作製する工程とを含んでいると、焼成セッターを簡単かつ安価に作製することができる。
【発明の効果】
【００１４】
本発明の焼成セッターは、セラミック積層基板との接触面に複数の凸部が設けられているので、セラミック積層基板の基板材料であるグリーンシートが焼成セッターに溶融接合してしまうことを防止でき、しかも、グリーンシートの外表面に露出する導体が焼成時の収縮に伴って位置変動しても、焼成セッターの凸部が導体の移動軌跡と干渉しない位置に配列されているため、焼成時に発生する導体の擦れ傷や、擦れによる導体の変形を低減することができる。
【００１５】
また、本発明によるセラミック積層基板の製造方法は、グリーンシートの外表面の導体が焼成に伴って収縮する前後の移動軌跡を予めデータとして取得しておき、このデータに基づいて複数の凸部が設けられた焼成セッターを作製するようにしたので、かかる焼成セッターを用いて実際にグリーンシートを焼成するとき、導体が焼成時の収縮に伴って位置変動しても、導体は焼成セッターの凸部と接触することなく収縮方向へ移動する。したがって、グリーンシートと焼成セッターの接触面積を凸部によって低減した上で、焼成時に発生する導体の擦れ傷や、擦れによる導体の変形を低減することができ、導体のキズ不良を低減して歩留まりの良好なセラミック積層基板を製造することができる。
【図面の簡単な説明】
【００１６】
【図１】実施形態例に係るセラミック積層基板の焼成工程を示す説明図である。
【図２】図１の焼成工程におけるグリーンシートの収縮状態を示す説明図である。
【図３】実施形態例に係るセラミック積層基板の製造工程を示すフローチャートである。
【図４】図３中のセッタ加工工程における焼成セッターの作製工程を示す説明図である。
【発明を実施するための形態】
【００１７】
発明の実施の形態について図面を参照して説明すると、図１に示すように、本実施形態例に係る焼成セッター１は、セラミック積層基板であるＬＴＣＣ基板２との接触面に複数の凸部３が設けられており、この焼成セッター１を用いてＬＴＣＣ基板２が製造されるようになっている。
【００１８】
ＬＴＣＣ基板２の基板材料であるグリーンシート４は、アルミナ成分とガラス成分を含む原料粉末にバインダーや溶剤等を混練してスラリーを作り、これをドクターブレード成形機を用いてシート状に成形したものであり、アルミナ成分とガラス成分の配分比率は５対５となっている。そして、このグリーンシート４にＡｇペーストの印刷や孔開け加工をして導体５を形成した後、そのグリーンシート４を焼成セッター１に複数積層した状態で焼成炉内に搬入し、これを約８３０℃〜８７０℃で焼成することによってＬＴＣＣ基板２が製造される。
【００１９】
焼成セッター１はアルミナ成分とガラス成分を含有する複数のグリーンシートを積層して焼成したものであり、そのグリーンシートにおけるアルミナ成分とガラス成分の配分比率は９対１〜８対２の範囲、つまりアルミナ成分に対するガラス成分の配合比率が１０〜２０％の範囲に設定されている。このように焼成セッター１はＬＴＣＣ基板２と同様のグリーンシートを焼成して構成されたものであるが、そのグリーンシートにおけるガラス成分の配合比率がＬＴＣＣ基板２のグリーンシート４に比べてかなり小さい値に設定されている。
【００２０】
焼成セッター１にグリーンシート４を載置して焼成すると、グリーンシート４は図１の矢印方向に移動して破線で示す状態に収縮する。ここで、図２に示すように、焼成前のグリーンシート２の実線で示す位置にそれぞれ導体５ａ，５ｂ，５ｃが形成されていると、焼成後のグリーンシート２は中心Ｏに向かって破線で示すように収縮し、それに伴って各導体５ａ，５ｂ，５ｃもそれぞれ中心Ｏに向かって破線で示す位置まで移動する。なお、図２では導体５（５ａ，５ｂ，５ｃ）としてＡｇビアを例示して説明したが、配線パターンやランド等の他の導体５についても同様に収縮する。そして、これら導体５（５ａ，５ｂ，５ｃ）の収縮前後の移動軌跡を見越して、焼成セッター１に導体の軌跡を避けた位置に複数の凸部３が形成されており、具体的には、導体５ａ，５ｂ，５ｃが収縮前後で図２の実線位置から破線位置まで移動する線上に凸部３は形成されておらず、それ以外の領域に複数の凸部３がバランス良く配列されている。
【００２１】
次に、本実施形態例に係るＬＴＣＣ基板２（セラミック積層基板）の製造方法を図３と図４を参照しつつ説明する。
【００２２】
まず、図３のステップＳ−１で示すように、ＬＴＣＣ基板２の基板材料であるグリーンシート４を焼成するときに外表面の導体５が収縮に伴って移動する軌跡を確認する（軌跡確認工程）。この軌跡確認工程では、例えばＣＡＤの同一画面上に収縮前と収縮後の導体位置を表示し、収縮前後の導体配置を直線で結ぶことによって軌道の確認データを取得する。
【００２３】
次に、図３のステップＳ−２で示すように、ステップＳ−１で取得されたＣＡＤデータに基づいて、表面に複数の凸部３が設けられた焼成セッター１を作製する（セッター加工工程）。このセッター加工工程では、図４（ａ）に示すように、ＣＡＤデータに基づいて凸部３の形成位置や形状（円形、四角形、三角形等）あるいは大きさ等を導体５の収縮軌道に合わせて最適に設定した加工データを作成し、この加工データを用いて凸部３に対応する開口が穿設された樹脂フィルム６と、凸部３に対応する開口が穿設された金属板７とをそれぞれ作製する。ここで、樹脂フィルム６にはＰＥＴ，ＰＰ，ＰＥ等の剥離性に富んだ材質が用いられ、金属板７にはＳＵＳ等の耐食性に優れた材料が用いられ、両者の加工方法には金型、ドリル、レーザー、エッチング等が適宜用いられる。
【００２４】
そして、ＳＵＳ等からなる下部平滑板８上に離型のためのＰＥＴフィルム９を重ね、その上に焼成セッター１の基材である前述のグリーンシート１０を所定の枚数重ね、さらに最上層のグリーンシート１０に樹脂フィルム６と金属板７を順次重ね合わせる。最後に、金属板７の上に離型のためのＰＥＴフィルム１１とＳＵＳ等からなる上部平滑板１２を重ねた状態で、図４（ｂ）に示すように、上部平滑板１２を下部平滑板８側に向けて所定の圧力（例えば５０ＭＰａ）で加圧すると、図４（ｃ）に示すように、グリーンシート１０の一部が金属板７と樹脂フィルムの開口内に変位する。しかる後、図４（ｄ）に示すように、上下の平滑板８，１２とＰＥＴフィルム９，１１を離型して凸部付きシート１３を作製し、この凸部付きシート１３を８５０℃〜９００℃で焼成することにより、表面に複数の凸部３が設けられた前述の焼成セッター１を作製する。なお、金属板７と下部平滑板８および上部平滑板１２に離型剤を塗布等の手段を用いて付着しておけば、樹脂フィルム６や上下のＰＥＴフィルム９，１１を省略することができる。
【００２５】
このようにしてセッター加工工程で焼成セッター１を作製した後、図３のステップＳ−３で示すように、この焼成セッター１にＬＴＣＣ基板２の基板材料であるグリーンシート４を載置して焼成する（基板焼成工程）。この基板焼成工程において、凸部３が設けられた焼成セッター１の接触面に複数のグリーンシート４を積層載置し、この状態で約８３０℃〜８７０℃で焼成することによってＬＴＣＣ基板２が製造される。その際、グリーンシート４の外表面に露出する導体５は焼成時の収縮に伴って位置変動するが、焼成セッター１の凸部３が導体５の移動軌跡と干渉しない位置に配列されているため、導体５は焼成セッター１の凸部３と接触することなく収縮方向へ移動する。したがって、グリーンシート４と焼成セッター１の接触面積を凸部３によって低減した上で、焼成時に発生する導体５の擦れ傷や、擦れによる導体の変形を低減することができ、導体５のキズ不良を低減して歩留まりの良好なＬＴＣＣ基板２を製造することができる。
【００２６】
以上説明したように、本実施形態例に係る焼成セッター１は、ＬＴＣＣ基板２との接触面に複数の凸部３が設けられているので、焼成時にＬＴＣＣ基板２の基板材料であるグリーンシート４が焼成セッター１の接触面に溶融接合してしまうことを防止でき、しかも、グリーンシート４の外表面に露出する導体５が焼成時の収縮に伴って位置変動しても、焼成セッター１の凸部３が導体５の移動軌跡と干渉しない位置に配列されているため、焼成時に発生する導体５の擦れ傷や、擦れによる導体の変形を低減もしくは完全になくすことができる。
【００２７】
また、本実施形態例に係る焼成セッター１では、焼成セッター１の基材がＬＴＣＣ基板２と同様のグリーンシートを用いて構成され、そのグリーンシート１０のアルミナ成分に対するガラス成分の配合比率が１０〜２０％の範囲に設定されているため、焼成セッター１を安価に作製することが可能になり、しかも、焼成セッター１のガラス成分の配合比率がＬＴＣＣ基板２に比べてかなり低く設定されているため、焼成時にＬＴＣＣ基板２側と焼成セッター１側のガラス成分が溶融して接着することを防止できる。
【００２８】
また、本実施形態例に係るＬＴＣＣ基板２の製造方法は、予めグリーンシート４の外表面の導体５が焼成に伴って収縮する前後の移動軌跡を確認データとして取得しておき、このデータに基づいて複数の凸部３が設けられた焼成セッター１を作製するようにしたので、かかる焼成セッター１を用いて実際にグリーンシート４を焼成するとき、導体５は焼成セッター１の凸部３と接触することなく収縮方向へ移動する。したがって、グリーンシート４と焼成セッター１の接触面積を凸部３によって低減した上で、焼成時に発生する導体４の擦れ傷や、擦れによる導体の変形を低減もしくは完全になくすことができ、導体５のキズ不良を低減して歩留まりの良好なＬＴＣＣ基板２を製造することができる。
【００２９】
しかも、本実施形態例に係るＬＴＣＣ基板２の製造方法では、焼成セッター１を加工するセッター加工工程が、凸部３に対応する開口が穿設された金属板７を作製する工程と、この金属板７と複数のグリーンシート１０を積層した状態で加圧することにより、該グリーンシート１０の一部を金属板７の開口内に変位させて凸部付きシート１３を作製する工程と、この凸部付きシート１３を焼成して焼成セッター１を作製する工程とを含んでいるため、焼成セッター１を簡単かつ安価に作製することができる。
【００３０】
なお、上記実施形態例では、セラミック積層基板としてＬＴＣＣ基板２を例示して説明したが、本発明による焼成セッターとセラミック積層基板の製造方法をＨＴＣＣ（High Temperature Co-fired Ceramics）基板に適用することも可能である。
【符号の説明】
【００３１】
１  焼成セッター
２  ＬＴＣＣ基板（セラミック積層基板）
３  凸部
４  グリーンシート
５，５ａ，５ｂ，５ｃ  導体
６  樹脂フィルム
７  金属板
８  下部平滑板
９，１１  ＰＥＴフィルム
１０  グリーンシート
１２  上部平滑板
１３  凸部付きシート
【図１】
2015020304.tif 000003
【図２】
2015020304.tif 000004
【図３】
2015020304.tif 000005
【図４】
2015020304.tif 000006